(57)【特許請求の範囲】
【請求項１】
炭化ケイ素粒子の表面にイリジウム粒子が担持された触媒であって、
前記イリジウム粒子が、炭化ケイ素粒子の表面に形成されたＳｉＯｘＣｙ（ただし、０＜ｘ≦３、０≦ｙ≦３）を含む非晶質の酸化物層により部分的に覆われた状態で担持されており、
前記イリジウム粒子の平均一次粒子径は、３ｎｍ以上かつ１０ｎｍ以下であり、
前記酸化物層の厚みの平均値は、２ｎｍ以上かつ２０ｎｍ以下であり、
前記イリジウム粒子の表面のうち、前記炭化ケイ素粒子に接している部分の割合及び前記酸化物層に覆われている部分の割合の合計である被覆率が５０％以上かつ８０％以下であり、
前記被覆率は、下記式により算出されることを特徴とする窒素酸化物浄化触媒。
【数１】
0006350076.tif 000007
（Ｓｃ：ＣＯパルス吸着法によるＣＯ吸着量の測定結果から算出した、触媒活性点として作用するイリジウム粒子の表面積
ＳＴ：ＳＡＶ×ｎ×ｍＰで求められるイリジウム粒子の表面積の合計値
ＳＡＶ：イリジウム粒子の平均一次粒子径から求められるイリジウム粒子１個あたりの表面積の平均値
ｎ：透過型電子顕微鏡の観察画像から求めた電子顕微鏡観察試料中のイリジウム粒子数
ｍｐ：電子顕微鏡観察試料の質量と、ＣＯパルス吸着法に用いた試料との質量比）
【請求項２】
前記炭化ケイ素粒子の平均一次粒子径は、０．０３５μｍ以上かつ１μｍ以下である請求項１記載の窒素酸化物浄化触媒。
【請求項３】
前記酸化物層が、ＳｉＯＣ３、ＳｉＯ２Ｃ２及びＳｉＯ３Ｃの群から選択される１種または２種以上を含有していることを特徴とする請求項１又は２記載の窒素酸化物浄化触媒。
【請求項４】
内燃機関の排ガス経路中に配置される触媒により前記内燃機関からの排ガスを浄化する排ガス浄化装置であって、前記触媒は、請求項１ないし３のいずれか１項記載の窒素酸化物浄化触媒を含有することを特徴とする内燃機関の排ガス浄化装置。
【請求項５】
内燃機関の排ガスに含まれる粒子状物質を多孔質体からなるフィルタ基体を通過させることにより捕集し前記排ガスを浄化する排ガス浄化フィルタであって、
前記フィルタ基体は、多孔質体からなる隔壁と、該隔壁により形成されるとともに粒子状物質を含む排ガスの流入側端部が開放された流入側ガス流路と、前記フィルタ基体の前記流入側ガス流路と異なる位置に設けられ、前記隔壁により形成されるとともに排ガスの流出側端部が開放された流出側ガス流路と、を備え、
前記隔壁の少なくとも前記流入側ガス流路側の表面に、請求項１ないし３のいずれか１項記載の窒素酸化物浄化触媒を含有しかつ前記隔壁より小さな平均気孔径を有する多孔質膜が形成されていることを特徴とする排ガス浄化フィルタ。
【発明の詳細な説明】
【技術分野】
【０００１】
本発明は、排ガス中の窒素酸化物を浄化する窒素酸化物浄化触媒及び内燃機関の排ガス浄化装置に関し、より詳しくはガソリンエンジンやディーゼルエンジン等の内燃機関から排出される排ガス中の窒素酸化物を浄化するために用いられる窒素酸化物浄化触媒、及びこの窒素酸化物浄化触媒を用いた内燃機関の排ガス浄化装置並びに排ガス浄化フィルタに関する。
【背景技術】
【０００２】
自動車等のガソリンエンジンやディーゼルエンジン（内燃機関）から排出される排ガス中に含まれる一酸化炭素（ＣＯ）、炭化水素（ＨＣ）、窒素酸化物（ＮＯｘ）、粒子状物質（ＰＭ）等の物質は、大気汚染の原因となり、これまでに様々な環境問題を引き起こしている。特に、窒素酸化物（ＮＯｘ）は、人体の呼吸器系への影響だけでなく光化学オキシダント（photochemical oxidant）を引き起こす要因とも言われている。そこで、これらの排ガス中に含まれる大気汚染の原因となるＮＯｘを浄化するための触媒が利用されている。
【０００３】
現在用いられているＮＯｘ浄化触媒としては、尿素を用いた選択還元型ＮＯｘ触媒やＮＯｘ吸蔵還元触媒が挙げられる。しかし、選択還元型ＮＯｘ触媒は、尿素供給インフラの構築、アンモニアリークなどの対策が必要であり、ＮＯｘ吸蔵還元触媒は、吸蔵還元触媒がＮＯｘより排ガス中に含まれる硫黄分と結合しやすく触媒寿命を縮める、といった課題が存在する。
【０００４】
一方、選択還元型ＮＯｘ触媒や、ＮＯｘ吸蔵還元触媒を用いずＮＯｘを還元する方法として、貴金属元素をＮＯｘ還元触媒として用いる方法が知られている（特許文献１参照）。貴金属元素触媒の中でもイリジウム粒子はＮＯｘ還元性能を有し、シリカ担体上のイリジウム粒子が活性点となり排ガス中に存在するＣＯを還元剤として用いることによりＮＯｘを還元浄化できることが分かっている（特許文献２参照）。
【先行技術文献】
【特許文献】
【０００５】
【特許文献１】特開２００６−２１８３５２号公報
【特許文献２】特開２０１１−１８３２５８号公報
【発明の概要】
【発明が解決しようとする課題】
【０００６】
しかし、イリジウム粒子は自身が活性点であることから、イリジウムが酸化されると、活性点、すなわち排ガス中に含まれるＣＯやＮＯｘが吸着し、ＣＯによりＮＯｘが還元される反応点がなくなり触媒活性が失活してしまうという問題がある。さらに、貴金属粒子を触媒として用いる際、高温条件下での使用において貴金属粒子の粒成長（シンタリング）が生じ、この粒成長による比表面積の低下が原因で起こる触媒活性の低下という問題も残されている。
【０００７】
本発明は、上記事情に鑑みてなされたものであって、イリジウム粒子に対して耐酸化性とシンタリング抑制効果を持つ構造をもたせることで、イリジウムの高い触媒活性が維持されたＮＯｘ浄化触媒、及びこのＮＯｘ浄化触媒を用いた内燃機関の排ガス浄化装置並びに排ガス浄化フィルタの実現を目的とする。
【課題を解決するための手段】
【０００８】
本発明者らは、自動車等のエンジン（内燃機関）から排出される排ガス中に含まれるＮＯｘを効率的に浄化する触媒について鋭意検討を重ねた結果、微細な炭化ケイ素粒子の表面にイリジウム粒子を担持させるとともに、このイリジウム粒子が、炭化ケイ素粒子の表面に形成されたＳｉＯｘＣｙ（ただし、０＜ｘ≦３、０≦ｙ≦３）を含む非晶質の酸化物層により部分的に覆われた状態とすれば、担持したイリジウム粒子の耐酸化性が向上するとともにシンタリングが抑制され、よって高い触媒活性が維持されたＮＯｘ浄化触媒が得られることを見出し、本発明を完成するに至った。
【０００９】
すなわち、本発明の窒素酸化物浄化触媒は、炭化ケイ素粒子の表面にイリジウム粒子が担持された触媒であって、前記イリジウム粒子が、炭化ケイ素粒子の表面に形成されたＳｉＯｘＣｙ（ただし、０＜ｘ≦３、０≦ｙ≦３）を含む非晶質の酸化物層により部分的に覆われた状態で担持されていることを特徴とする。
【００１０】
前記イリジウム粒子の表面のうち、前記炭化ケイ素粒子に接している部分の割合及び前記酸化物層に覆われている部分の割合の合計である被覆率が５０％以上かつ９９％以下であることが好ましい。
前記酸化物層は、ＳｉＯＣ３、ＳｉＯ２Ｃ２及びＳｉＯ３Ｃの群から選択される１種または２種以上を含有していてもよい。
【００１１】
本発明の内燃機関の排ガス浄化装置は、内燃機関の排ガス経路中に配置される排ガス浄化触媒により前記内燃機関からの排ガスを浄化する排ガス浄化装置であって、前記排ガス浄化触媒は、本発明の窒素酸化物浄化触媒を含有することを特徴とする。
【００１２】
本発明の排ガス浄化フィルタは、内燃機関の排ガスに含まれる粒子状物質を多孔質体からなるフィルタ基体を通過させることにより捕集し前記排ガスを浄化する排ガス浄化フィルタであって、前記フィルタ基体は、多孔質体からなる隔壁と、該隔壁により形成されるとともに粒子状物質を含む排ガスの流入側端部が開放された流入側ガス流路と、前記フィルタ基体の前記流入側ガス流路と異なる位置に設けられ、前記隔壁により形成されるとともに排ガスの流出側端部が開放された流出側ガス流路と、を備え、前記隔壁の少なくとも前記流入側ガス流路側の表面に、本発明の窒素酸化物浄化触媒を含有しかつ前記隔壁より小さな平均気孔径を有する多孔質膜が形成されていることを特徴とする。
【発明の効果】
【００１３】
本発明の窒素酸化物浄化触媒によれば、炭化ケイ素粒子の表面にイリジウム粒子が担持された触媒であって、前記イリジウム粒子が、炭化ケイ素粒子の表面に形成されたＳｉＯｘＣｙ（ただし、０＜ｘ≦３、０≦ｙ≦３）を含む非晶質の酸化物層により部分的に覆われた状態で担持されていることとしたので、担持したイリジウム粒子の耐酸化性が向上するとともにシンタリングが抑制され、高い触媒活性が長期的に維持された窒素酸化物浄化触媒を得ることができる。
【００１４】
本発明の内燃機関の排ガス浄化装置によれば、内燃機関の排ガス経路中に配置される排ガス浄化触媒により前記内燃機関からの排ガスを浄化する排ガス浄化装置において、前記排ガス浄化触媒が本発明の窒素酸化物浄化触媒を含有することとしたので、ＮＯｘ浄化性を向上させることができ、内燃機関の排ガス中に含まれるＮＯｘを効率的に浄化することができる。したがって、ＮＯｘに対する高い浄化性が長期的に維持された、信頼性の高い排ガス浄化装置を得ることができる。
【００１５】
本発明の排ガス浄化フィルタによれば、内燃機関の排ガスに含まれる粒子状物質を多孔質体からなるフィルタ基体を通過させることにより捕集し前記排ガスを浄化する排ガス浄化フィルタにおいて、前記フィルタ基体は、多孔質体からなる隔壁と、該隔壁により形成されるとともに粒子状物質を含む排ガスの流入側端部が開放された流入側ガス流路と、前記フィルタ基体の前記流入側ガス流路と異なる位置に設けられ、前記隔壁により形成されるとともに排ガスの流出側端部が開放された流出側ガス流路と、を備え、前記隔壁の少なくとも流入側ガス流路側の表面に、本発明の窒素酸化物浄化触媒を含有しかつ隔壁より小さな平均気孔径を有する多孔質膜を形成したので、内燃機関の排ガス中に含まれる粒子状物質を高い効率で捕集できるだけでなく、ＮＯｘに対しても高い浄化性が長期的に維持された、信頼性の高い排ガス浄化フィルタを得ることができる。
【図面の簡単な説明】
【００１６】
【図１】本発明の一実施形態の窒素酸化物浄化触媒である触媒粒子を示す断面図である。
【図２】本発明の一実施形態の多孔質膜を示す模式図である。
【発明を実施するための形態】
【００１７】
本発明の窒素酸化物浄化触媒及び排ガス浄化フィルタを実施するための形態について説明する。なお、この形態は発明の趣旨をより良く理解させるために具体的に説明するものであり、特に指定のない限り、本発明を限定するものではない。
【００１８】
［窒素酸化物浄化触媒］
本発明の一実施形態の窒素酸化物（ＮＯｘ）浄化触媒は、炭化ケイ素粒子の表面にイリジウム粒子が担持された触媒であって、このイリジウム粒子が炭化ケイ素粒子の表面に形成されたＳｉＯｘＣｙ（ただし、０＜ｘ≦３、０≦ｙ≦３）を含む非晶質の酸化物層により部分的に覆われた状態で担持されているＮＯｘ浄化触媒である。
【００１９】
図１は、本実施形態の窒素酸化物（ＮＯｘ）浄化触媒の一種である触媒粒子１を示す断面図である。この触媒粒子１は、炭化ケイ素粒子２の表面にイリジウム粒子３が担持され、イリジウム粒子３が炭化ケイ素粒子の表面に形成されたＳｉＯｘＣｙ（ただし、０＜ｘ≦３、０≦ｙ≦３）を含む非晶質の酸化物層４により部分的に覆われた状態で炭化ケイ素粒子２の表面に担持されている構造を有する。
本実施形態の触媒粒子１は、炭化ケイ素粒子２の表面にイリジウム粒子３が１個のみ担持されていてもよく、２個以上担持されていてもよい。
【００２０】
炭化ケイ素粒子２としては、平均一次粒子径が０．０１μｍ以上かつ５μｍ以下が好ましく、より好ましくは０．０２μｍ以上かつ３μｍ以下、さらに好ましくは０．０３５μｍ以上かつ１μｍ以下である。
ここで、炭化ケイ素粒子２の平均一次粒子径が０．０１μｍ未満では、この触媒を高温下で使用した際に、この炭化ケイ素粒子２の表面活性が高くなり過ぎてしまい、触媒粒子１同士のシンタリング（粒成長）が進行して粒子径が粗大となり、触媒活性が低下するので好ましくない。一方、炭化ケイ素粒子２の平均一次粒子径が５μｍを超えると、炭化ケイ素粒子２の比表面積が減少するために、炭化ケイ素粒子２の表面上に形成される酸化物層４の絶対量が減少するため、酸化物層４により吸着できる排ガス中の酸素量が減少し、その結果イリジウム粒子３に対しても排ガス中の酸素が作用するようになるためにイリジウム粒子３の表面が酸化してしまい、触媒活性が低下するので好ましくない。
【００２１】
このような炭化ケイ素粒子の内、ナノメートルサイズの粒子（炭化ケイ素ナノ粒子）を得るための好ましい方法としては、非酸化性雰囲気下にて、高温、高活性を有し、高速冷却プロセスの導入が容易である熱プラズマを利用した熱プラズマ法が挙げられる。この製造方法は、平均一次粒子径が５ｎｍ〜１００ｎｍ程度の結晶性に優れた炭化ケイ素ナノ粒子を製造する方法として有用である。また、この製造方法によれば、高純度の原料を選択することにより、不純物の含有量が極めて少ない炭化ケイ素ナノ粒子を得ることが可能である。
【００２２】
また、炭化ケイ素ナノ粒子の製造方法として、シリカ前駆体焼成法も挙げることができる。この方法は、有機ケイ素化合物、ケイ素ゾル、ケイ酸ヒドロゲル等のケイ素を含む物質と、フェノール樹脂等の炭素を含む物質と、炭化ケイ素の粒成長を抑制するリチウム等の金属化合物とを含む混合物を、非酸化性雰囲気下にて焼成することにより、炭化ケイ素粒子を得る方法である。
【００２３】
また、サブミクロンからミクロン（マイクロメートル）サイズの炭化ケイ素粒子を得る方法としては、アチソン法、シリカ還元法、シリコン炭化法などの工業的製法を挙げることができる。なおこれらの方法は、既に工業的に確立していることから、その説明は省略する。
【００２４】
酸化物層４は、イリジウム粒子３を炭化ケイ素粒子２の表面に担持させるとともに、酸化性雰囲気中にて炭化ケイ素粒子２の表面の一部を酸化することにより、イリジウム粒子３及び炭化ケイ素粒子２上に生成する酸化物層であることが好ましい。この酸化物層４により、イリジウム粒子３を部分的に覆うことで、イリジウム粒子３の耐酸化性を向上させ、シンタリングを抑制できるためイリジウム粒子を活性点として維持することができる。
【００２５】
ここで、後述のように酸化物層４によるイリジウム粒子３の被覆率を５０％以上かつ９９％以下とするためには、イリジウム粒子３の平均一次粒子径は１ｎｍ以上かつ２５ｎｍ以下が好ましい。より好ましくは１ｎｍ以上かつ２０ｎｍ以下、さらに好ましくは３ｎｍ以上かつ１０ｎｍ以下である。
イリジウム粒子３の平均一次粒子径が１ｎｍ未満では、イリジウム粒子３が酸化物層４に完全に覆われてしまい触媒活性が失活する虞がある。一方、平均一次粒子径が２０ｎｍを超えると、イリジウム粒子３が酸化物層４による被覆が不十分となり、酸化物層４によるイリジウム粒子３の移動抑制効果が十分に得られず、イリジウム粒子３のシンタリングが生じて触媒活性が低下する虞がある。
【００２６】
酸化物層４は、ＳｉＯｘＣｙ（ただし、０＜ｘ≦３、０≦ｙ≦３）を含む非晶質の層からなる。この酸化物層４としては、炭化ケイ素の酸化生成物である非晶質のケイ素炭化酸化物（０＜ｙの場合）や非晶質のケイ素酸化物（０＝ｙの場合）を含有することが好ましい。なお、この酸化物層４の組成や構造は単一である必要はなく、酸化物層４の各部分におけるｘおよびｙの値は上記の範囲内で任意の値を取ることができる。
【００２７】
酸化物層４においては、これら炭化ケイ素の酸化生成物の中でも、イリジウム粒子３と結合を形成し易く、かつ酸素吸着能が高いケイ素炭化酸化物、換言すればケイ素と炭素と酸素をともに含む化合物（ＳｉＯｘＣｙにおいて、０＜ｘ≦３、０＜ｙ≦３）を含むことが好ましい。これらのケイ素炭化酸化物がイリジウム粒子３と結合を形成することによって、イリジウム粒子３の移動抑制及びシンタリング抑制効果がより向上する。
また、ケイ素炭化酸化物は酸素吸着能が高いため、排ガス中のＯ２は酸化物層４に選択的に吸着する。これにより、イリジウム粒子３にはＣＯ、ＮＯｘが優先して吸着するので、イリジウム粒子３によるＮＯｘ還元触媒活性（ＮＯｘ浄化作用）が向上する。さらに、排ガス中のＯ２がほとんどイリジウム粒子３に作用しないため、イリジウム粒子が酸化されることがなく、よってイリジウム粒子３の耐酸化性が向上し触媒活性が長期的に維持される。
【００２８】
また、これらケイ素炭化酸化物の中でも、酸化物層４が、ＳｉＯＣ３、ＳｉＯ２Ｃ２、ＳｉＯ３Ｃの群から選択される１種または２種以上を含むことが好ましい。ＳｉＯｘＣｙ（ただし、０＜ｘ≦３、０≦ｙ≦３）を含む非晶質の酸化物層４は、排ガスに直接曝される高温下においても安定であるが、ＳｉＯＣ３、ＳｉＯ２Ｃ２、ＳｉＯ３Ｃの群から選択される１種または２種以上を含むことにより、より高温下においても安定性が増すためである。
また、酸化物層４中に結晶性のＳｉＯｘＣｙ（ただし、０＜ｘ≦３、０≦ｙ≦３）を存在させることにより、さらに高温、例えば１０００℃以上の高温下での安定性を増すことも可能となる。ただし、酸化物層４全体を結晶性物質とすることは、耐高温性以外の点、例えばイリジウム粒子３との結合性が低下する等の不具合が生じる虞があるので好ましくない。
【００２９】
酸化物層４の組成は、例えば、Ｘ線光電子分光法（ＸＰＳ：X-ray Photoelectron Spectroscopy）で求めることができる。より具体的には、Ｓｉ２ｐ（シリコンの２ｐ軌道）のＸＰＳスペクトルにおいて、結合エネルギーの違いにより、ＳｉＯ２、ＳｉＯＣ３、ＳｉＯ２Ｃ２、ＳｉＯ３Ｃ、ＳｉＣを区別することができることから、得られた酸化物層４のＸＰＳスペクトルと、上記各成分のＸＰＳスペクトルとのピーク位置を比較することにより、酸化物層４の組成を求めることができる。
【００３０】
また、後述のように酸化物層４によるイリジウム粒子３の被覆率を５０％以上かつ９９％以下とするためには、酸化物層４の厚みの平均値は１ｎｍ以上かつ４０ｎｍ以下が好ましい。より好ましくは２ｎｍ以上かつ３０ｎｍ以下、さらに好ましくは２ｎｍ以上かつ２０ｎｍ以下である。
酸化物層４の厚みの平均値が１ｎｍ未満では、酸化物層４によるイリジウム粒子３の被覆が不十分となり、酸化物層４によるイリジウム粒子３の移動抑制効果が十分に得られず、イリジウム粒子３のシンタリングが生じて触媒活性が低下する虞がある。一方、酸化物層４の厚みの平均値が４０ｎｍを超えると、イリジウム粒子３が酸化物層４に完全に覆われてしまい触媒活性が失活する虞がある。
【００３１】
また、酸化物層４の厚みの平均値は、イリジウム粒子３の平均一次粒子径の０．５倍以上かつ２．５倍以下であることが好ましい。より好ましくは、０．８倍以上かつ１．７倍以下である。
酸化物層４の厚みの平均値がイリジウム粒子３の平均一次粒子径の０．５倍未満では、酸化物層４によるイリジウム粒子３の被覆率が５０％未満となる虞があり、その結果、酸化物層４によるイリジウム粒子３の被覆が不十分となるために、酸化物層４によるイリジウム粒子３の移動抑制効果が十分に得られず、イリジウム粒子３のシンタリングが生じて触媒活性が低下する虞がある。一方、酸化物層４の厚みの平均値がイリジウム粒子３の平均一次粒子径の２．５倍を超えると、酸化物層４によるイリジウム粒子３の被覆率が９９％を超える、すなわちイリジウム粒子３が酸化物層４に完全に覆われてしまう虞が生じ、触媒活性が失活する虞がある。
【００３２】
イリジウム粒子３は、炭化ケイ素粒子２の表面に担持されており、その表面は酸化物層４により部分的に覆われている。このイリジウム粒子３の表面のうち、炭化ケイ素粒子２に接している部分の割合及び酸化物層４に覆われている部分の割合の合計である被覆率については、十分な触媒活性を得るという観点から５０％以上かつ９９％以下の範囲内であることが好ましい。より好ましくは５０％以上かつ９０％以下、さらに好ましくは５０％以上かつ８０％以下である。被覆率が５０％未満である場合、イリジウム粒子３がシンタリングを起こし、高温条件下での使用において触媒活性が低下する虞がある。また、被覆率が９９％を超える場合は活性点であるイリジウム自体の表面が減少するために触媒活性が低下する虞がある。
【００３３】
イリジウム粒子の被覆率は、イリジウム粒子の表面積の合計値ＳＴと、触媒活性点として作用するイリジウム粒子の表面積ＳＣから求めることができる。
ここでイリジウム粒子の表面積の合計値ＳＴは、例えば、次のように求められる。
まず、透過型電子顕微鏡の観察画像から任意に数１０個以上のイリジウム粒子を選び、各イリジウム粒子の一次粒子径を測定してその平均値ＤＡＶ（平均一次粒子径）を求め、その平均一次粒子径ＤＡＶから、イリジウム粒子が球形だと仮定して、式（１）を用いてイリジウム粒子１個あたりの表面積の平均値ＳＡＶを求める。
式（１）：ＳＡＶ＝４π（ＤＡＶ／２）２
次に、やはり透過型電子顕微鏡の観察画像を基にして、電子顕微鏡観察試料中のイリジウム粒子数を求め、この電子顕微鏡観察試料中のイリジウム粒子の表面積の合計値を求める。そして、この電子顕微鏡観察試料と、次項に示す「酸化物層外部に露出しているイリジウム粒子の表面積」測定試料との量比から、電子顕微鏡観察試料中のイリジウム粒子の表面積の合計値を「酸化物層外部に露出しているイリジウム粒子の表面積」測定試料に合わせて規格化することで、イリジウム粒子の表面積の合計値ＳＴを算出することができる。
【００３４】
また、触媒活性点として作用するイリジウム粒子の表面積ＳＣ、すなわち酸化物層外部に露出しているイリジウム粒子の表面積としては、例えば、ＣＯパルス吸着法を用いて測定したＣＯ吸着量から算出することができる。これは、一般にイリジウム等の貴金属粒子の表面はＣＯ吸着能が高く、その吸着量から貴金属粒子の表面積を算出する方法が知られていること（非特許文献：触媒 Vol.31, No.5, 317-320参照）、一方、イリジウム粒子を部分的に覆っているケイ素酸化物やケイ素炭化酸化物は実質的にＣＯ吸着能を有さないことから、ＣＯ吸着量を求めることにより、酸化物層外部に露出しているイリジウム粒子の表面積ＳＣを算出できるからである。
そして、上記のようにして求めたイリジウム粒子の表面積の合計値ＳＴと、触媒活性点として作用するイリジウム粒子の表面積ＳＣから、式（２）として、被覆率が求められる。
式（２）：被覆率＝（ＳＴ−ＳＣ）／ＳＴ×１００  （％）
【００３５】
なお、上記の通りＣＯは酸化物層外部に露出しているイリジウム粒子の表面に選択的に吸着する。従って、電子顕微鏡等で観察した場合に露出しているイリジウム粒子表面が観察できなかったとしても、ＣＯ吸着能を有していれば、本実施形態のＮＯｘ浄化触媒粒子であるということができる。
【００３６】
［ＮＯｘ浄化触媒の製造方法］
本実施形態のＮＯｘ浄化触媒粒子の製造方法は、炭化ケイ素粒子２を準備する炭化ケイ素粒子工程と、炭化ケイ素粒子２の表面にイリジウム粒子３を担持する工程と、炭化ケイ素粒子２の表面にＳｉＯｘＣｙ（ただし、０＜ｘ≦３、０≦ｙ≦３）を含む非晶質の酸化物層４を形成する酸化物層形成工程とを有する。
【００３７】
「炭化ケイ素準備工程」
初めに、触媒粒子の母材となる炭化ケイ素粒子を準備する。
炭化ケイ素粒子の平均一次粒子径は、要求されるＮＯｘ浄化触媒および排ガス浄化装置の特性に合わせて選定すればよいが、０．０１μｍ以上かつ５μｍ以下の範囲であることが好ましい。この炭化ケイ素粒子は、既述の方法、すなわちナノメートルサイズの粒子であれば、熱プラズマ法やシリカ前駆体焼成法等、サブミクロンからミクロン（マイクロメートル）サイズの炭化ケイ素粒子であれば、アチソン法、シリカ還元法、シリコン炭化法等を用いて得ることができる。
【００３８】
「イリジウム粒子担持工程」
イリジウム粒子担持工程は、母材となる炭化ケイ素粒子の表面に、イリジウム粒子を担持し、イリジウム担持炭化ケイ素粒子を形成する工程である。
初めに、イリジウム源となるイリジウム塩類を溶解した溶液、あるいはイリジウム化合物微粒子を分散させた分散液を作製する。溶媒や分散媒は水が好適であるが、イリジウム源が水で分解・沈殿するような場合には、有機溶媒を用いてもよい。この有機溶媒としては極性溶媒が好ましく、アルコール類、ケトン類等が好適に用いられる。
【００３９】
次に、この溶液や分散液中に、炭化ケイ素粒子を浸漬・分散させ、６０℃〜２５０℃程度の温度でこの溶媒（水や有機溶媒）または分散媒を除去して乾燥する。これにより、炭化ケイ素粒子の表面にイリジウムの塩類やイリジウム化合物微粒子を付着させることができる。
【００４０】
次いで、イリジウムの塩類やイリジウム化合物微粒子が付着した炭化ケイ素粒子を、水素や一酸化炭素などの１種または２種以上の還元性ガスを含む還元雰囲気中や、窒素、アルゴン、ネオン、キセノン等の不活性雰囲気中で熱処理することにより、イリジウムの塩類やイリジウム化合物を還元または分解させてイリジウム微粒子を形成する。熱処理温度や時間は、通常５００℃以上かつ１５００℃以下、１０分以上かつ２４時間以下の範囲である。なお、必要以上の温度や時間は、炭化ケイ素粒子の焼結や生成したイリジウム粒子のシンタリングを誘発する虞があるので好ましくない。以上の工程により、イリジウム微粒子が表面に担持された炭化ケイ素粒子を得ることができる。
【００４１】
この工程で用いられるイリジウム源である塩類や化合物としては、例えば塩化物、硫酸塩、硝酸塩、有機酸塩、錯体（錯塩）、水酸化物等が挙げられる。
【００４２】
「酸化物層形成工程」
酸化物層形成工程は、イリジウム粒子を担持させた炭化ケイ素粒子を酸化処理して、イリジウム粒子担持炭化ケイ素粒子の表面に酸化物層を形成し、ＮＯｘ浄化触媒（イリジウム粒子を担持し表面酸化物層が形成された炭化ケイ素粒子）を形成する工程である。
【００４３】
酸化処理としては、上記のイリジウム担持炭化ケイ素粒子自体を、大気、酸素等の酸化性雰囲気下、６００℃以上かつ１０００℃以下、好ましくは６５０℃以上かつ９００℃以下の温度にて、１０時間以上かつ５０時間以下、好ましくは２０時間以上かつ４０時間以下、酸化処理し、炭化ケイ素粒子の表面に酸化物層を生成させる。
【００４４】
ここで、イリジウム粒子の酸化物層による被覆率を５０％以上とするための条件として６００℃以上、かつ１０時間以上の酸化処理が例示される。また、被覆率を９９％以下とするための条件として１０００℃以下、かつ５０時間以下の熱処理が例示される。
【００４５】
酸化物層形成工程により、炭化ケイ素粒子の表面にイリジウム粒子が担持され、かつこのイリジウム粒子が酸化物層により部分的に覆われた状態となっている炭化ケイ素粒子、すなわちＮＯｘ浄化触媒を形成することができる。
【００４６】
ここで、酸化処理条件が６００℃未満での熱処理、もしくは酸化処理時間が１０時間未満であるとき炭化ケイ素粒子が十分に酸化されず、酸化物層によるイリジウム粒子の被覆率が５０％未満となる虞がある。その場合ケイ素炭化酸化物とイリジウム粒子とが結合することにより得られるイリジウム粒子の移動抑制効果が十分に得られず、シンタリングにより触媒活性が低下する虞がある。
【００４７】
また、酸化処理条件が１０００℃を超える熱処理、もしくは酸化処理時間が５０時間を超える場合は、炭化ケイ素粒子の酸化が進行しすぎることにより、酸化物層によるイリジウム粒子の被覆率が９９％を超え、酸化物層によりイリジウム粒子が完全に覆われてしまう虞が生じる。この場合活性点であるイリジウム自体の表面が著しく減少し、触媒活性が低下するので好ましくない。また、過度の酸化処理はイリジウム自体を酸化させる虞があり、この場合も活性点であるイリジウム自体の表面が著しく減少し、触媒活性が低下するので好ましくない。
【００４８】
［内燃機関の排ガス浄化装置］
本発明の一実施形態の内燃機関の排ガス浄化装置は、内燃機関の排気経路中に配置される排ガス浄化触媒により前記内燃機関からの排ガスを浄化する排ガス浄化装置であって、前記排ガス浄化触媒の少なくとも一種は、本実施形態のＮＯｘ浄化触媒である。
【００４９】
本実施形態の内燃機関の排ガス浄化装置は、例えば、ガソリン車、ディーゼル車といった自動車に用いられる。またＮＯｘ浄化触媒は、排気経路中に配置されればよく、その配置の仕方は特に限定されないが、例えば、自動車（ガソリン車、ディーゼル車）に用いられる排気浄化用のフロースルー型ハニカム基材や、ディーゼル自動車用のディーゼルパティキュレートフィルタ（ＤＰＦ）等のウォールフロー型基材の触媒担持部材に担持し、排気経路中に配置することができる。
【００５０】
本実施形態における排ガス浄化触媒は、排気経路中に設けられたフィルタ基体（例えばハニカム基材やＤＰＦ基材）上に、複数個の触媒粒子１を含む多孔質層として形成され、配置されることが好ましい。ここで、多孔質層とは、連続した膜状の構造体である多孔質膜状だけでなく、触媒粒子１を含む多孔質の凝集体が分散配置された状態を含んでいる。なおここで、触媒粒子１は、本実施形態のＮＯｘ浄化触媒粒子である。
また、フィルタ基体としては、炭化ケイ素、コーディエライト、チタン酸アルミニウム、窒化ケイ素等の耐熱性を有する多孔質セラミックス構造体が挙げられる。
【００５１】
この触媒粒子１は、触媒としての機能を発揮することのできる状態であればよく、触媒粒子１が多孔質層中に分散した状態であってもよく、いくつかの触媒粒子１が凝集した状態で多孔質層中に配置されていてもよい。さらには、いくつかの触媒粒子１が凝集して多孔質の連続した膜状の構造体を形成していてもよく、多孔質の凝集体状が形成されていてもよい。いずれの場合も触媒層と称することとする。また、触媒粒子１のみではなく、他の触媒粒子や、無機粒子、金属粒子を含んでいてもよい。
【００５２】
この多孔質層の気孔率は、４０％以上かつ９０％以下であることが好ましく、より好ましくは、５０％以上かつ８０％以下である。気孔率が４０％未満では、多孔質内に十分なガス拡散が行われず、触媒が有効に作用できない虞がある。また、気孔率が９０％を超えると、多孔質層の械的強度が低下するために、多孔質層自体の変形や基材からの剥がれが発生し、触媒作用が低下する虞がある。
【００５３】
図２は、本実施形態の多孔質層２０を示す模式図であり、この多孔質層２０は、複数種の触媒粒子２１ａ、２１ｂ及び表面被覆炭化ケイ素粒子２５が集合して全体が多孔質の膜状となったものである。これらの触媒粒子２１ａ、２１ｂは、本実施形態のＮＯｘ浄化触媒粒子である。
ここで、触媒粒子２１ａは、炭化ケイ素粒子２２の表面に１個のイリジウム粒子２３が担持されており、このイリジウム粒子２３が酸化物層２４により一部覆われた状態で炭化ケイ素粒子２２の表面に担持されている構造を有する。
また、触媒粒子２１ｂは、炭化ケイ素粒子２２の表面に２個のイリジウム粒子２３が担持されており、これらのイリジウム粒子２３が酸化物層２４により一部覆われた状態で炭化ケイ素粒子２２の表面に担持されている構造を有する。
触媒粒子の担持するイリジウム粒子２３の数は、上記の１個または２個の他、３個以上も担持可能である。
【００５４】
一方、表面被覆炭化ケイ素粒子２５は、炭化ケイ素粒子２２の表面が酸化物層２４により覆われたもので、この炭化ケイ素粒子２２の表面にはイリジウム粒子２３は担持されていない。
【００５５】
この多孔質層２０は、上記のように、触媒粒子２１ａ、２１ｂとイリジウム粒子２３が担持されていない表面被覆炭化ケイ素粒子２５との混合物で構成されていてもよく、触媒粒子２１ａ、２１ｂのみで構成されていてもよく、イリジウム粒子２３が３個以上担持された触媒粒子を含んでいてもよい。また、触媒粒子２１ａ、２１ｂと表面被覆炭化ケイ素粒子２５だけではなく、他の触媒粒子や、無機粒子、金属粒子を含んでいてもよい。
【００５６】
この触媒粒子２１ａ、２１ｂを含む多孔質層２０に、内燃機関からの排ガスが流入すると、この排ガスが多孔質層２０の表面や内部を流れる過程で触媒を構成する触媒粒子２１ａ、２１ｂ、特にイリジウム粒子２３の酸化物層に被覆されていない部分（イリジウムが直接表面に出ている部分）と接触する。そして、この排ガス中に含まれるＣＯが還元剤として働き、ＮＯｘが還元浄化されることで、ＣＯはＣＯ２に、ＮＯｘはＮ２に浄化される。その結果、浄化された排ガスが大気中に排出される。
【００５７】
［排ガス浄化フィルタ］
本発明の一実施形態の排ガス浄化フィルタは、内燃機関の排ガスに含まれる粒子状物質を多孔質体からなるフィルタ基体を通過させることにより捕集し前記排ガスを浄化する排ガス浄化フィルタであって、前記フィルタ基体は、多孔質体からなる隔壁と、該隔壁により形成されるとともに粒子状物質を含む排ガスの流入側端部が開放された流入側ガス流路と、前記フィルタ基体の前記流入側ガス流路と異なる位置に設けられ、前記隔壁により形成されるとともに排ガスの流出側端部が開放された流出側ガス流路と、を備え、前記隔壁の少なくとも前記流入側ガス流路側の表面に、本実施形態のＮＯｘ浄化触媒を含有しかつ前記隔壁より小さな平均気孔径を有する多孔質膜が形成されている。
【００５８】
本実施形態における排ガス浄化フィルタは、隔壁の表面に、複数個の触媒粒子１を含む多孔質膜が設けられていることが好ましい。ここで、多孔質膜は、前記排ガス浄化装置における多孔質層とは異なり、連続した膜状の構造体である。これは、後述のように、多孔質膜に粒子状物質の捕集機能を持たせるためである。なおここで、触媒粒子１は、本実施形態のＮＯｘ浄化触媒粒子である。
【００５９】
ここで、多孔質膜におけるＮＯｘ浄化作用は、前記内燃機関の排ガス浄化装置と同様である。すなわち、多孔質膜中の触媒粒子１の機能や作用効果は、前記内燃機関の排ガス浄化装置における触媒粒子１の機能や作用効果と同一であり、また多孔質膜における触媒粒子１の配置や構造、さらにはイリジウムが担持されていない表面被覆炭化ケイ素粒子の含有や、その他の触媒粒子等の含有についても、前記内燃機関の排ガス浄化装置における多孔質層と同様である。従って、これらの点については記載を省略する。
【００６０】
次に、本実施形態の排ガス浄化フィルタでは、多孔質膜に粒子状物質（ＰＭ）の捕集機能を持たせることから、多孔質膜の平均気孔径は隔壁の平均気孔径よりも小さい必要がある。具体的には０．０５μｍ以上かつ３μｍ以下であることが好ましく、より好ましくは０．０７μｍ以上かつ２．５μｍ以下である。また、多孔質膜にＰＭの捕集機能を持たせることから、多孔質膜は連続した膜状の構造体であることが好ましい。
ここで、平均気孔径が０．０５μｍ未満では、ＰＭを含む排ガスが多孔質膜を通過する場合の圧力損失が大きくなるため好ましくない。また、平均気孔径が３μｍを超えると、多孔質膜の気孔径と隔壁の気孔径とが実質的に同等となり、多孔質膜にＰＭの捕集機能を持たせることができなくなる。
なおここで、多孔質体からなる隔壁の平均気孔径は、５μｍ以上かつ５０μｍであることが好ましい。
【００６１】
また、多孔質膜の気孔率は、５０％以上かつ９０％以下であることが好ましく、より好ましくは６０％以上かつ８５％以下である。
気孔率が５０％未満では、多孔質膜の平均気孔率が隔壁の気孔率と同等か低くなるために、圧力損失を招く虞がある。また、気孔率が９０％を超えると、多孔質膜の械的強度が低下するために、多孔質膜自体の変形や壁面表面からの剥がれが発生し、ＰＭ捕集特性が低下するだけでなく、ＮＯｘ浄化触媒の脱落により触媒作用が低下する虞がある。
また、多孔質膜の厚み（膜厚）は、隔壁の表面において気孔が開口している開口部と平面的に重なる箇所においては６０μｍ以下であり、かつ隔壁の表面において隔壁を構成するセラミックス材料が存在する部分と平面的に重なる箇所においては５μｍ以上かつ６０μｍ以下であることが好ましい。
【００６２】
なお、ＮＯｘ浄化触媒、すなわち触媒粒子１においては、炭化ケイ素粒子表面に形成されたケイ素炭化酸化物は酸素吸着能が高いことから、排ガス中のＯ２は酸化物層４に選択的に吸着する。一方、多孔質膜には触媒粒子１が含まれるから、多孔質膜に捕集されたＰＭは触媒粒子１の酸化物層４と接することになる。そして、酸化物層４と接しているＰＭは、酸化物層から吸着されていた酸素の供給を受けることができる。これにより、捕集されたＰＭは、排ガス浄化フィルタの再生時において容易に酸化除去される。すなわち、本実施形態の排ガス浄化フィルタにおいては、ＮＯｘ浄化作用だけでなく、再生時におけるＰＭ燃焼性の改善による再生時間の短縮や再生温度の低下も図ることができる。
【００６３】
以上説明したように、本実施形態の触媒粒子１によれば、炭化ケイ素粒子２の表面にイリジウム粒子３を担持するとともに、この炭化ケイ素粒子２の表面にＳｉＯｘＣｙ（ただし、０＜ｘ≦３、０≦ｙ≦３）を含む非晶質の酸化物層４を形成してイリジウム粒子３を部分的に覆うこととしたので、イリジウム粒子３の耐酸化性の向上とイリジウム粒子３のシンタリング抑制が可能となり、高い触媒活性を有するとともにその触媒活性の劣化が抑制された窒素酸化物（ＮＯｘ）浄化触媒を得ることができる。よって、排ガス中に含まれるＮＯｘ浄化性を向上させるとともに、高いＮＯｘ浄化性を長期的に維持できることから、排ガス中に含まれるＮＯｘを効率的に浄化することができる。
【００６４】
しかも、ＳｉＯｘＣｙ（ただし、０＜ｘ≦３、０≦ｙ≦３）を含む非晶質の酸化物層４は、排ガスに直接曝される高温下においても安定であり、さらにＳｉＯＣ３、ＳｉＯ２Ｃ２、ＳｉＯ３Ｃの群から選択される１種または２種以上を含むことで、より高温下においても安定であるから、低温領域から高温領域に亘って高い触媒活性を保ちつつ高い耐熱性を維持することができる。
【００６５】
本実施形態の内燃機関の排ガス浄化装置によれば、内燃機関の排ガス経路中に配置される触媒が本実施形態の窒素酸化物浄化触媒粒子を含有したので、ＮＯｘ浄化性を向上させることができ、内燃機関の排ガス中に含まれるＮＯｘを効率的に浄化することができる。したがって、ＮＯｘに対する高い浄化性を保ちつつ高い耐久性が維持された、内燃機関の排ガス浄化装置を得ることができる。
【００６６】
本実施形態の排ガス浄化フィルタによれば、排ガス浄化フィルタを構成する隔壁の少なくとも流入側ガス流路側の表面に、本実施形態の窒素酸化物浄化触媒粒子を含有しかつ隔壁より小さな平均気孔径を有する多孔質膜を形成したので、ＮＯｘの浄化性を向上させることができ、内燃機関の排ガス中に含まれるＮＯｘを効率的に浄化することができる。したがって、ＮＯｘに対する高い浄化性を保ちつつ高い耐久性を維持することができる。
さらに、多孔質膜の気孔径が隔壁より小さく、かつ多孔質膜の気孔率や膜厚を特定の範囲としたので、排ガス中に含まれるＰＭの捕集性に優れ、ＰＭ捕集後の圧力損失の増加も抑制することができる。さらにまた、本実施形態のＮＯｘ浄化触媒粒子表面には酸素吸着性を有するＳｉＯｘＣｙ（ただし、０＜ｘ≦３、０≦ｙ≦３）が存在することから、捕集されたＰＭの燃焼性改善による再生時間の短縮や再生温度の低下も図ることができる。
これらにより、ＮＯｘやＰＭに対する高い浄化性が長期的に維持された、信頼性の高い排ガス浄化フィルタを得ることができる。
【実施例】
【００６７】
次に本発明に関わる実施例について説明する。以下、実施例および比較例により本発明を具体的に説明するが、本発明はこれらの実施例によって限定されるものではない。
【００６８】
［実施例１］
平均一次粒子径が０．０３５μｍの炭化ケイ素粒子１５ｇを、純水２７０ｇに解謬剤としてポリカルボン酸を溶解した分散剤に添加し、この状態で分散媒体としてモノボールを用いた分散処理を２４時間施した。
このようにして得られたスラリーに、炭化ケイ素粒子に対してイリジウムの割合が６．６質量％（Ｉｒとして０．９９ｇ）となるよう硝酸イリジウム（IV）溶液を添加し、再度分散媒体を用いた分散処理を１２０分実施後、固液分離によりスラリーから分散媒体を除去した。その後、１００℃、１２時間加熱してスラリーを乾燥させた後、以下の熱処理条件で熱処理を行うことにより実施例１のＮＯｘ浄化触媒を作製した。
なお、熱処理条件の第一段階および第二段階は、還元性ガスを含まない不活性雰囲気中の熱処理でイリジウム塩類（硝酸塩）を分解することによるイリジウム粒子担持工程である。また、第三段階は、酸化処理による酸化物層形成工程である。
【００６９】
熱処理条件
第一段階：温度６５０℃、保持時間１８０ｍｉｎ（分）、雰囲気Ｎ２
第二段階：温度１０００℃、保持時間６０ｍｉｎ（分）、雰囲気Ａｒ
第三段階：温度７００℃、保持時間２０ｈ（時間）、雰囲気Ａｉｒ
【００７０】
［実施例２］
熱処理工程の第三段階の保持時間が４０時間であること以外は、実施例１と同様にして実施例２のＮＯｘ浄化触媒を作製した。
【００７１】
［実施例３］
熱処理工程の第三段階の温度が９００℃であること以外は、実施例１と同様にして実施例３のＮＯｘ浄化触媒を作製した。
【００７２】
［参考例１］
熱処理工程の第三段階の保持時間が５時間であること以外は、実施例１と同様にして参考例１のＮＯｘ浄化触媒を作製した。
【００７３】
［参考例２］
熱処理工程の第三段階の温度が４００℃であること以外は、実施例１と同様にして参考例２のＮＯｘ浄化触媒を作製した。
【００７４】
［参考例３］
熱処理工程の第三段階の温度が１１００℃であること以外は、実施例１と同様にして参考例３のＮＯｘ浄化触媒を作製した。
【００７５】
［比較例１］
熱処理工程の第三段階の保持時間が６０時間であること以外は、実施例１と同様にして比較例１のＮＯｘ浄化触媒を作製した。
【００７６】
［比較例２］
熱処理工程の第三段階の温度が１２００℃であること以外は、実施例１と同様にして比較例２のＮＯｘ浄化触媒を作製した。
【００７７】
［比較例３］
炭化ケイ素粒子の代わりにシリカ粒子を用いること以外は、実施例１と同様にして比較例３のＮＯｘ浄化触媒を作製した。
【００７８】
［イリジウム粒子の平均一次粒子径］
作製したＮＯｘ浄化触媒のイリジウム粒子の平均一次粒子径の評価を、電界放出型透過電子顕微鏡（ＦＥ−ＴＥＭ）を用いて行った。ここでイリジウム粒子の平均一次粒子径については、画像を基に任意のイリジウム粒子５０個を選択して一次粒子径を実測し、これらの平均値をイリジウム粒子の平均一次粒子径ＤＡＶとした。
【００７９】
［酸化物層の特定と評価］
作製したＮＯｘ触媒粒子の酸化物層の結晶状態と組成の測定を、電界放出型透過電子顕微鏡（ＦＥ−ＴＥＭ）とＸ線光電子分光法（ＸＰＳ：X-ray Photoelectron Spectroscopy）分析を用いて行った。
また、酸化物層の厚みは、ＴＥＭ画像を基に５０個の炭化ケイ素粒子表面の酸化物層の厚みを実測し、これらの平均値を酸化物層の厚みとした。
【００８０】
［酸化物層によるイリジウム粒子の被覆率］
作製したＮＯｘ触媒粒子の酸化物層によるイリジウム粒子の被覆率は、次のようにして算出した。まず、前記のようにして測定したイリジウム粒子の平均一次粒子径ＤＡＶから、式（ＳＡＶ＝４π（ＤＡＶ／２）２）を用いてイリジウム粒子１個あたりの表面積の平均値ＳＡＶを求めた。次いで、透過型電子顕微鏡の観察画像から求めた電子顕微鏡観察試料中のイリジウム粒子数ｎ、電子顕微鏡観察試料の質量と、次に示すＣＯパルス吸着法に用いた試料との質量比ｍＰをそれぞれ求め、これらの値から、式（ＳＴ＝ＳＡＶ×ｎ×ｍＰ）により、イリジウム粒子の表面積の合計値ＳＴを求めた。
次いで、触媒活性点として作用するイリジウム粒子の表面積ＳＣを、ＣＯパルス吸着法を用いて測定したＣＯ吸着量から算出した。
そして、求めたイリジウム粒子の表面積の合計値ＳＴと、触媒活性点として作用するイリジウム粒子の表面積ＳＣから、次式により被覆率を求めた。
【００８１】
【数１】
0006350076.tif 000002
【００８２】
［ＮＯｘ浄化性能試験］
作製したＮＯｘ浄化触媒のＮＯｘ浄化性能を評価するために、表１に示すモデルガスを４００℃で２時間ＮＯｘ浄化触媒に流通させ、触媒流通前後でのＮＯｘ量を測定することで、浄化性能を測定した。なお、モデルガス流量は１０Ｌ（リットル）／分とした。また、ＮＯｘ浄化率は次式のように定義した。
【００８３】
【数２】
0006350076.tif 000003
【００８４】
ここで、「触媒入口ＮＯｘ濃度」は、触媒を設けた浄化装置の入口におけるＮＯｘ濃度、すなわち、モデルガス中のＮＯｘ濃度を意味する。また、「触媒出口ＮＯｘ濃度」は、触媒を設けた浄化装置の出口におけるＮＯｘ濃度を意味する。
【００８５】
【表１】
0006350076.tif 000004
【００８６】
表１において、ｐｐｍ及び％は体積濃度を表す。ｐｐｍＣは炭素数に換算した濃度を示し、例えば炭化水素（ＨＣ）としてＣ３Ｈ６を用いた場合、炭素数が３なので、ｐｐｍ値の３倍がｐｐｍＣの値となる。
【００８７】
表２に実施例１〜３、参考例１〜３及び比較例１〜３のイリジウム粒子の粒子径（粒子径の範囲及び平均一次粒子径）、酸化物層の厚み（厚みの範囲及び平均値）、酸化物層によるイリジウム粒子の被覆率並びにＮＯｘ浄化率（触媒特性）の評価結果を示す。
【００８８】
【表２】
0006350076.tif 000005
【００８９】
実施例１〜３、参考例１〜３及び比較例１、２のＮＯｘ浄化触媒では、炭化ケイ素粒子の表面にナノメートルサイズのイリジウム粒子が担持され、このイリジウム粒子は炭化ケイ素粒子表面に形成された酸化物層により、一部または全てが覆われていた。この、炭化ケイ素粒子表面の酸化により生成する酸化物層は、ＴＥＭ観察結果において、上記全ての例の酸化物層とも原子配列像が見られなかったことから、いずれも非晶質であることを確認した。また、この酸化物層の組成は、ＸＰＳ測定により、上記全ての例の酸化物層ともＳｉＯｘ（ただし、０＜ｘ≦２）が含まれ、さらにＳｉＯ３Ｃ、ＳｉＣ２Ｏ２、ＳｉＣＯ３の少なくとも１種が含まれることを確認したことから、いずれもＳｉＯｘＣｙ（ただし、０＜ｘ≦３、０≦ｙ≦３）を含む酸化物層であることを確認した。
【００９０】
この内、実施例１〜３、参考例１〜３のＮＯｘ浄化触媒では、炭化ケイ素粒子の表面にナノメートルサイズのイリジウム粒子が担持され、イリジウム粒子が酸化物層により部分的に覆われた状態で担持されていたことから、イリジウム粒子の耐酸化性とシンタリング抑制効果が得られ、ＮＯｘ浄化率が向上することが確認された。
【００９１】
この内、実施例１〜３のＮＯｘ浄化触媒では、炭化ケイ素粒子の表面にナノメートルサイズのイリジウム粒子が担持され、イリジウム粒子の酸化物層による被覆率が５０％〜８０％の範囲内であった。これらの実施例におけるＮＯｘ浄化率は７０％以上と高く、ＮＯｘ浄化性能試験前後におけるＮＯｘ浄化率の変化はほとんど無かった。これにより、酸化物層によるイリジウム粒子の被覆率が５０％〜８０％の範囲内であるとき、イリジウム粒子の耐酸化性とシンタリング抑制効果が十分に得られ、ＮＯｘ浄化率が向上することが確認された。
【００９２】
次に参考例１，２のＮＯｘ浄化触媒では、炭化ケイ素粒子表面にイリジウム粒子が担持され、酸化物層も形成されているものの、イリジウム粒子の酸化物層による被覆率が５０％未満であった。これらの実施例におけるＮＯｘ浄化率は、実施例１〜３ほどではないが、比較例１〜３より向上していた。また、イリジウム粒子径が実施例１〜３に比べて大きくなっており、ＮＯｘ浄化性能試験終了時におけるＮＯｘ浄化率は、試験開始時に比べ１０％程度劣化していた。これらのことから、参考例１，２では酸化物層の形成が不十分であるため、ケイ素炭化酸化物とイリジウム粒子とが結合することによって得られるイリジウム粒子の耐酸化性やイリジウム粒子の移動抑制効果が十分ではなく、イリジウム粒子が部分的にシンタリングを起こしＮＯｘ浄化性能が徐々に低下したと判断される。
【００９３】
次に、参考例３のＮＯｘ浄化触媒では、炭化ケイ素粒子表面にナノメートルサイズのイリジウム粒子が担持され、イリジウム粒子の酸化物層による被覆率が９９％であった。この実施例におけるＮＯｘ浄化率は５．２％であり、ＮＯｘ浄化性能試験前後におけるＮＯｘ浄化率の変化は無かった。これはイリジウム粒子の酸化物層による被覆率が９９％と大きく、活性点であるイリジウム粒子表面が少ないために、ＮＯｘ浄化性能が発現しにくいこと、一方、被覆率が高いことからイリジウム粒子のシンタリングはほぼ完全に抑制されていることによると考えられる。
【００９４】
比較例１、２では炭化ケイ素粒子表面にイリジウム粒子が担持されているものの、イリジウム粒子が酸化物層によって完全に覆われており、ＮＯｘ浄化性能がほぼ得られなかった。これは、活性点であるイリジウム粒子の表面が酸化物層により完全に覆われているために、ＮＯｘ浄化性能が発現できないためと考えられる。
【００９５】
一方、比較例３のＮＯｘ浄化触媒ではシリカ粒子上にイリジウム粒子を担持しているために、酸化処理による酸化物層形成工程を行っても粒子表面には新たな酸化物層が形成されず、その結果、イリジウム粒子が完全にむき出しの状態で担持されていた。比較例３のＮＯｘ浄化率は１２．９％と低く、またイリジウム粒子径も大きくなっていることから、イリジウム粒子が酸化物層に部分的に覆われることによって得られる耐酸化性、シンタリング抑制効果が得られていないと判断された。
【００９６】
［カーボン燃焼試験］
本発明のＮＯｘ浄化触媒は、炭化ケイ素粒子表面にＳｉＯｘＣｙ（ただし、０＜ｘ≦３、０≦ｙ≦３）を含む非晶質の酸化物層が形成されていることから、排ガス浄化フィルタに用いた際に、捕集したＰＭの燃焼性改善を図ることができる。この点を確認するため、疑似ＰＭとしてのカーボンブラック粒子を用いて燃焼試験を行い、ＮＯｘ浄化触媒のＰＭ燃焼特性を評価した。
評価用試料としては、実施例１のＮＯｘ浄化触媒を用いた。参照例としてカーボンブラック粒子のみで同様に燃焼試験を行い、その値を参照値とした。
【００９７】
このカーボンブラックの燃焼試験は、次のようにして行った。
まず、ＮＯｘ浄化触媒粒子とカーボンブラック（商品名：Ａｃｅｔｙｌｅｎｅ  ｃａｒｂｏｎｂｌａｃｋ）とを、ＮＯｘ浄化触媒粒子：カーボンブラック＝５：１（質量比）の比率で混ぜ合わせ、その後、乳鉢及び乳棒で十分に混合し、測定用試料とした。次いで、昇温脱離スペクトル装置（ＴＰＤ装置）を用いて、測定用試料を大気中にて１０℃／分の昇温速度にて昇温させ、発生するＣＯ及びＣＯ２のそれぞれの濃度を四重極質量分析（Ｑ−ＭＡＳＳ）にて測定した。
このＣＯ及びＣＯ２の発生濃度が最大となる温度（ピーク温度）を測定してカーボン燃焼温度とした。さらにカーボン燃焼時間を同時に測定することで、カーボン燃焼速度を算出した。このカーボン燃焼温度および燃焼速度を、カーボンブラック粒子のみを測定用試料としたものと比較検討することにより、ＮＯｘ浄化触媒の燃焼特性を評価した。
【００９８】
表３に実施例１及び参照例の測定用試料のカーボン燃焼温度並びにカーボン燃焼時間の評価結果を示す。
【００９９】
【表３】
0006350076.tif 000006
【０１００】
実施例１のＮＯｘ浄化触媒では、カーボンブラックのみの場合と比較して、カーボン燃焼温度が８０℃程度低く、またカーボン燃焼時間も約２／３に短縮されており、カーボンブラックの燃焼、すなわちＰＭの燃焼に対する十分な改善効果を得ることが確認できた。
これは、本発明のＮＯｘ浄化触媒が、ＮＯｘ浄化（還元）作用だけでなく、ＰＭ燃焼（酸化）作用も併せ持つことを示すものであり、よって、本発明のＮＯｘ浄化触媒を含有させた排ガス浄化フィルタを用いることにより、ガソリンエンジンやディーゼルエンジン等の内燃機関から排出される排ガス中に含まれる窒素酸化物（ＮＯｘ）及び粒子状物質（ＰＭ）を合わせて浄化処理できる排ガス浄化フィルタが得られることが示された。
【符号の説明】
【０１０１】
１，２１ａ，２１ｂ…触媒粒子、２，２２…炭化ケイ素粒子、３，２３…イリジウム粒子、４，２４…酸化物層、２５…表面被覆炭化ケイ素粒子。
【図１】
0006350076.tif 000008
【図２】
0006350076.tif 000009